(57)【要約】【課題】実装工程を容易にする粘着力と熱伝導性を悪化させず、かつプロセスを増やすことなく表面の粘着力に違いを持つ樹脂シートを提供する。【解決手段】刃断面形状が非対称であるナイフを用いてスライスすることにより、第１の面とそれに対向する第２の面とを有し、第１の面及び第２の面の間と、第１の面と、第２の面と、は同一の材料であって、第１の面と第２の面との粘着力が異なる樹脂シートを提供する。【選択図】図９
2011074303.tif 000002
【特許請求の範囲】
【請求項１】
第１の面とそれに対向する第２の面とを有し、第１の面及び第２の面の間と、第１の面と、第２の面と、は同一の材料であって、第１の面と第２の面との粘着力が異なることを特徴とする樹脂シート。
【請求項２】
前記第１の面と第２の面との粘着力の比が０．３〜０．８であることを特徴とする請求項１に記載の樹脂シート。
【請求項３】
前記第１の面または第２の面と平行で連続で且つ第１の面及び第２の面と材料の異なる第３の面がないことを特徴とする請求項１に記載の樹脂シート。
【請求項４】
前記第１の面及び第２の面の間と、第１の面と、第２の面と、は鱗片状、楕球状又は棒状である熱伝導性の無機材料と有機高分子化合物とを含有する組成物を含む材料であることを特徴とする請求項１に記載の樹脂シート。
【請求項５】
下記（１）〜（４）の工程を含む、第１の面とそれに対向する第２の面とを有し、第１の面及び第２の面の間と、第１の面と、第２の面と、は同一の材料であって、第１の面と第２の面との粘着力が異なる樹脂シートを得る製造方法。
（１）鱗片状、楕球状又は棒状である熱伝導性の無機材料と有機高分子化合物とを混練し、組成物を得る混練工程、
（２）前記組成物をシート状にして一次シートを得る一次シート作製工程、
（３）前記一次シートを積層するか、又は捲回して成形体を得る積層工程、
（４）前記成形体を、刃断面形状が非対称であるナイフを用いてスライスして、第１の面と第２の面との粘着力が異なる樹脂シートを得るスライス工程。
【請求項６】
第１の面とそれに対向する第２の面とを有し、第１の面及び第２の面の間と、第１の面と、第２の面と、は鱗片状、楕球状又は棒状である熱伝導性の無機材料と有機高分子化合物とを含有する組成物を含む材料であって、第１の面と第２の面との粘着力が異なる熱伝導シートを、半導体チップとヒートシンクの間に設置したことを特徴とするサーマルモジュール。
【請求項７】
第１の面とそれに対向する第２の面とを有し、第１の面及び第２の面の間と、第１の面と、第２の面と、は鱗片状、楕球状又は棒状である熱伝導性の無機材料と有機高分子化合物とを含有する組成物を含む材料であって、第１の面と第２の面との粘着力が異なる熱伝導シートを、ヒートシンクとヒートシンクの間に設置したことを特徴とするサーマルモジュール。
【発明の詳細な説明】
【技術分野】
【０００１】
本発明は、樹脂シート、その製造方法及びこれを用いたサーマルモジュールに関する。
【背景技術】
【０００２】
近年、多層配線板、半導体パッケージに対する配線の高密度化や電子部品の搭載密度が大きくなり、また半導体素子も高集積化して単位面積あたりの発熱量が大きくなったため、半導体パッケージからの熱放散をよくすることが望まれるようになっている。
【０００３】
半導体パッケージでは、発熱体とアルミや銅等の放熱体との間に、熱伝導グリース又は熱伝導シートをはさんで密着させることにより熱を放散する放熱装置が一般に簡便に使用されているが、熱伝導グリースよりは熱伝導シートの方が放熱装置を組み立てる際の作業性に優れている。ＰＣの場合、熱伝導シートは図３に示すように発熱体であるチップ１０２とヒートスプレッダ１０１間に介在させ、チップから熱をヒートスプレッダ側へピックアップする用途（１０３）と、ヒートスプレッダ１０１と放熱フィン１００の間に介在させ放熱フィンへ熱を伝達する用途（１０４）がある。
【０００４】
このように熱伝導シートは部材に挟まれた状態で使用される。熱伝導シートの実装では、挟む部材の片方に熱伝導シートを仮付けすることで作業性が向上し取り扱いが容易となる。さらに熱伝導シートの仮付けしない面の粘着力を仮付面の粘着力よりも小さくすることで、実装時の位置決めエラーが起こった場合、熱伝導シートを破壊せずに部材同士を離すことができる。
【０００５】
例えば、図３に示すような熱伝導シート１０４が放熱フィン１００に仮固定される場合を考える。熱伝導シートを放熱フィンに仮固定すると、放熱フィンとヒートスプレッダを貼り這わせる工程において作業性がいい。放熱フィンと熱伝導シートは熱伝導シートの表面の粘着力によって密着していることが好ましい。表面の粘着力で密着する場合は、仮固定する際に温度や高圧力を負荷する必要がないためである。さらに接着材等を用いて固定する必要もない。このように熱伝導シートの表面に粘着力があると温度を負荷することなく熱伝導シートを密着させた放熱フィンをヒートスプレッダの上にのせることができる。このとき、ヒートスプレッダに対して放熱フィンの位置ずれや、固定がうまくできない場合、放熱フィンを一度、ヒートスプレッダから離し再度貼りあわせる。その際、熱伝導シートとヒートスプレッダの剥離性が良いと熱伝導シートを破壊することなく、放熱フィンとヒートスプレッダを離すことができる。つまりこのような実装方法において熱伝導シートには、仮固定できる粘着性を有する表面と、一度接触したものからシートを破壊することなく離れる剥離性を有する表面が求められる。
【０００６】
以上、放熱フィンとヒートスプレッダの間に使用する熱伝導シートについて説明したが、部材と部材の間に介入して部材間を接続することを目的とするシートであれば、シートには部材に仮固定できる粘着性を有する表面と、一度接触した部材からシートを破壊することなく剥がす剥離性を有する表面があれば、実装作業を容易にすることができる。
【０００７】
以上のようにシートの表裏で粘着力が異なる熱伝導シートは実装工程の作業性を向上させることが可能で、実装不良の際も熱伝導シートを破損させることなく再利用できるため、歩留りを向上させることも出来る。
【０００８】
熱伝導シートの多くは熱伝導フィラーが分散した樹脂シートである。樹脂シートにおいて表面の粘着力を変える方法としては、表層にシート材料とは異なる組成の材料の膜や層を形成する方法がある（例えば、特許文献１参照）。特許文献１では熱伝導性の支持体の両面にシリコーンゲル層を設け、チップやヒートシンクとの密着性を高めている（図４参照）。このシリコーンゲル層によってシートの密着力が向上し、実装においてもチップまたはヒートシンク側への仮固定は可能となる。
【先行技術文献】
【特許文献】
【０００９】
【特許文献１】特開平９−１７９２３号公報
【発明の概要】
【発明が解決しようとする課題】
【００１０】
しかし、特許文献１の熱伝導シートでは、シリコーンゲル層を設けるプロセスが必要である。また熱伝導性の観点から、この特許文献１の構造に限らず熱を移動させる経路において層と層の界面が存在すると、そこで熱の接触抵抗が発生するため熱の流路中に異なる組成の材料からなる層を設けることは好ましくない。熱流路とは熱が伝わる経路のことを言い、図３のような実装構造に用いられる用途では、主な熱流路は半導体チップ１０２から放熱フィン１００へ伝わる方向である。
また熱抵抗、熱伝導性の悪化は界面での接触抵抗のみではなく、表面に形成する層や膜にも関与する。一般的にシート表層に粘着力を増すことを目的として形成する層や膜は、形成する層や膜の樹脂の柔軟性を利用するものである。樹脂自体のバルクの熱伝導率は高いとは言えず、そのような樹脂が数μｍシート表層にある場合、シート全体での熱伝導性は急激に悪化してしまう。
【００１１】
上記のようなシート表面の粘着力を変える方法では、熱伝導性の悪化とシート表層に粘着に関与する層や膜を設けるプロセスが必要である。図４に示すようなシート断面構造が対称構造の場合、粘着力の違いをシート表裏で発現することができない問題があるが、表裏を異なる組成の材料を使用して膜を形成すれば、表裏での粘着力の違いを発現することができる。しかし、表裏界面で使用する材料が異なるため、材料が増える点、またプロセスが増える点等の問題がある。
【００１２】
本発明の目的は、実装工程を容易にする粘着力と熱伝導性を悪化させず、かつプロセスを増やすことなく表面の粘着力に違いを持つ樹脂シートを提供することである。
【課題を解決するための手段】
【００１３】
＜１＞本発明は第１の面とそれに対向する第２の面とを有し、第１の面及び第２の面の間と、第１の面と、第２の面と、は同一の材料であって、第１の面と第２の面との粘着力が異なることを特徴とする樹脂シートに関する。
【００１４】
＜２＞本発明は前記第１の面と第２の面との粘着力の比が０．３〜０．８であることを特徴とする上記＜１＞に記載の樹脂シートに関する。
【００１５】
＜３＞本発明は、前記第１の面または第２の面と平行で連続で且つ第１の面及び第２の面と材料の異なる第３の面がないことを特徴とする上記＜１＞に記載の樹脂シートに関する。
【００１６】
＜４＞本発明は、前記第１の面及び第２の面の間と、第１の面と、第２の面と、は鱗片状、楕球状又は棒状である熱伝導性の無機材料と有機高分子化合物とを含有する組成物を含む材料であることを特徴とする上記＜１＞に記載の樹脂シートに関する。
【００１７】
＜５＞本発明は、下記（１）〜（４）の工程を含む、第１の面とそれに対向する第２の面とを有し、第１の面及び第２の面の間と、第１の面と、第２の面と、は同一の材料であって、第１の面と第２の面との粘着力が異なる樹脂シートを得る製造方法に関する。
（１）鱗片状、楕球状又は棒状である熱伝導性の無機材料と有機高分子化合物とを含有する組成物を混練し、混練物を得る混練工程、
（２）前記混練物をシート状にして一次シートを得る一次シート作製工程、
（３）前記一次シートを積層するか、又は捲回して成形体を得る積層工程、
（４）前記成形体を、刃断面形状が非対称であるナイフを用いてスライスして、第１の面と第２の面との粘着力が異なる樹脂シートを得るスライス工程。
【００１８】
＜６＞本発明は第１の面とそれに対向する第２の面とを有し、第１の面及び第２の面の間と、第１の面と、第２の面と、は鱗片状、楕球状又は棒状である熱伝導性の無機材料と有機高分子化合物とを含有する組成物を含む材料であって、第１の面と第２の面との粘着力が異なる熱伝導シートを、半導体チップとヒートシンクの間に設置したことを特徴とするサーマルモジュールに関する。
【００１９】
＜７＞本発明は第１の面とそれに対向する第２の面とを有し、第１の面及び第２の面の間と、第１の面と、第２の面と、は鱗片状、楕球状又は棒状である熱伝導性の無機材料と有機高分子化合物とを含有する組成物を含む材料であって、第１の面と第２の面との粘着力が異なる熱伝導シートを、ヒートシンクとヒートシンクの間に設置したことを特徴とするサーマルモジュールに関する。
【発明の効果】
【００２０】
本発明による樹脂シートは、シート表層に異なる樹脂組成の膜を形成することなく、つまり樹脂シートの断面構造において界面を有することなく、シート表面の粘着力が一方の面とそれに対向する面で異なるため、熱伝導性を悪化させることなく、実装工程での作業性を向上することができる。
【図面の簡単な説明】
【００２１】
【図１】本発明の樹脂シートの断面構造を示す。
【図２】本発明の熱伝導シートの概略を示す。
【図３】熱伝導シートを使用したＣＰＵ断面の模式図を示す。
【図４】従来の熱伝導シートの断面構造を示す。
【図５】本発明の熱伝導シートの製造方法の工程図を示す。
【図６】スライス加工部の断面を示す。
【図７】スライスナイフの形状を示す。
【図８】対称構造のスライスナイフを用いた加工部の断面を示す。
【図９】本発明の樹脂シートの粘着力を示すグラフ。
【図１０】本発明の樹脂シートを使用したモジュールを示す。
【図１１】本発明の樹脂シートを使用したモジュールを示す。
【図１２】粘着層を設けた比較例の粘着層厚みと熱抵抗の関係を示す。
【発明を実施するための形態】
【００２２】
＜樹脂シート＞
本発明の樹脂シートは、第１の面とそれに対向する第２の面とを有し、第１の面及び第２の面の間と、第１の面と、第２の面と、は同一の材料であって、第１の面と第２の面との粘着力が異なることを特徴とする。
本発明の樹脂シートは、図１及び図２に示すように、第１の面３００とそれに対向する第２の面３０１を有する。樹脂シート表裏とは第１の面、第２の面のことである。第１の面と第２の面の間を３０２とする。また第１の面と第２の面の間３０２の長さは樹脂シートの膜の厚みである。本発明の樹脂シートを放熱フィンとヒートスプレッダ間の熱伝導シートとして使用する場合、第１の面と第２の面には放熱フィンかヒートスプレッダのいずれかが接触する。
【００２３】
本発明の樹脂シートは、仮固定できる粘着性を有する表面と、一度接触したものからシートを破壊することなく離れる剥離性を有する表面とを持ち、その表面の粘着力の比は、粘着力が大きい方を分母とすると、好ましくは０．３〜０．８、更に好ましくは０．４〜０．７、もっとも好ましくは０．４〜０．６であるとよい。粘着力の比が１に近づくと、樹脂シートの表面、裏面で粘着力が同じになり、一度接触したものから剥がしにくかったり、全く付かなかったりする。また粘着力がゼロに近づくと、シート片側の粘着力だけが異常に大きくなるので、樹脂シートのハンドリングが難しくなったり、仮固定が強固に接着してしまい本固定になる問題がある。
なお、本発明における粘着力は以下の方法により測定した数値を基準とする。
プローブタック試験装置（（株）レスカ製、ＴＡＣ−II）を用いて、樹脂シートの両方の表面（第１の面と第２の面）を粘着力を測定する。温度２５℃でプローブ（先端形状：φ５．１ｍｍの円形（面積：２０．４ｍｍ２）、材質：ステンレス（ＳＵＳ３０４））を０．５Ｎで１０秒間、樹脂シートに密着させた後、引き剥がす際の最大応力値を粘着力とする。
上記方法で測定された粘着力の絶対値は、粘着力の小さい方で好ましくは、１．５〜３８ｋＰａ、更に好ましくは４〜２４ｋＰａ、もっとも好ましくは５〜１４ｋＰａで、大きい方で好ましくは、５〜４８ｋＰａ、更に好ましくは１０〜３４ｋＰａ、もっとも好ましくは１２．５〜２４ｋＰａである。
【００２４】
本発明の樹脂シートは、熱伝導シートとして使用することが好ましい。以下に樹脂シートの組成について説明する。
本発明の樹脂シートは、鱗片状、楕球状又は棒状である熱伝導性の無機材料と有機高分子化合物とを含有する組成物を含んでなる。
鱗片状、楕球状又は棒状である熱伝導性の無機材料は以下に列挙するものに限定されるわけではないが、窒化ホウ素、黒鉛、炭素繊維を挙げることができる。
【００２５】
なお、本発明において「鱗片状」とは、魚の鱗のように、薄く平たい形状を示す。「楕球状」とは、ラグビーボールのように、楕円を回転した楕円体形状を示す。
「棒状」とは、細長い（径に対する長さの割合が大きいもの、具体的には、径に対する長さの割合が１００〜５００程度）円柱形状や角柱状形状を示す。いずれの形状も異方性を有する形状となる。
【００２６】
本発明で使用される無機材料の含有量は特に制限されないが、組成物全体積の１０〜５０体積％であることが好ましく、３０〜４５体積％であることがより好ましい。
なお、本明細書における無機材料の含有量（体積％）は次式により求めた値である。
無機材料の含有量（体積％）＝（Ａｗ／ｄＡ）／（（Ａｗ／Ａｄ）＋（Ｂｗ／Ｂｄ）＋（Ｃｗ／Ｃｄ）＋（Ｄｗ／Ｄｄ）＋・・・）×１００
Ａｗ：無機材料の質量組成（質量％）
Ｂｗ：有機高分子化合物の質量組成（質量％）
Ｃｗ：その他の任意成分の質量組成（質量％）
Ａｄ：無機材料の比重（本発明においてＡｄは黒鉛の場合：２．１、窒化ほう素の場合：２．２、炭素繊維の場合：１．８で計算した。）
Ｂｄ：有機高分子化合物の比重
Ｃｄ：その他の任意成分の比重
【００２７】
本発明における有機高分子化合物は、Ｔｇ（ガラス転移温度）が５０℃以下、好ましくは−７０〜２０℃、より好ましくは−６０〜０℃である。前記Ｔｇが５０℃を超える場合は、柔軟性に劣り、発熱体及び放熱体に対する密着性が不良となる傾向がある。
本発明において、ガラス転移温度の測定は、熱機械測定（ＴＭＡ）を用いて行う。
【００２８】
本発明で使用する有機高分子化合物としては、例えば、アクリル酸ブチル、アクリル酸２−エチルヘキシル等を主要な原料成分としたポリ（メタ）アクリル酸エステル系高分子化合物（所謂アクリルゴム）、ポリジメチルシロキサン構造を主構造に有する高分子化合物（所謂シリコーン樹脂）、ポリイソプレン構造を主構造に有する高分子化合物（所謂イソプレンゴム、天然ゴム）、クロロプレンを主要な原料成分とした高分子化合物（所謂クロロプレンゴム）、ポリブタジエン構造を主構造に有する高分子化合物（所謂ブタジエンゴム）等、一般に「ゴム」と総称される柔軟な有機高分子化合物が挙げられる。
【００２９】
これらの中でも、ポリ（メタ）アクリル酸エステル系高分子化合物、特にアクリル酸ブチル、アクリル酸２−エチルヘキシルのいずれか又は両方を共重合成分として含み、その共重合組成中の５０質量％以上であるポリ（メタ）アクリル酸エステル系高分子化合物が、高い柔軟性を得易く、化学的安定性、加工性に優れ、粘着性をコントロールし易く、かつ比較的廉価であるため好ましい。
【００３０】
また、柔軟性を損なわない範囲で架橋構造を含ませると長期間の密着保持性と膜強度の点で好ましい。例えば、−ＯＨ基を有するポリマに複数のイソシアネート基を持つ化合物を反応させることで架橋構造を含ませることができる。有機高分子化合物の含有量は特に制限されないが、組成物全体積に対して好ましくは１０〜７０体積％、より好ましくは２０〜５０体積％である。
【００３１】
また、本発明の樹脂シートは、難燃剤を含有することができる。難燃剤としては特に限定されず、例えば、赤りん系難燃剤やりん酸エステル系難燃剤を含有することができる。
赤りん系難燃剤としては、純粋な赤りん粉末の他に、安全性や安定性を高める目的で種々のコーティングを施したもの、マスターバッチになっているもの等が挙げられ、具体的には、例えば、燐化学工業株式会社製、商品名：ノーバレッド、ノーバエクセル、ノーバクエル、ノーバペレット等が挙げられる。
【００３２】
りん酸エステル系難燃剤としては、例えば、トリメチルホスフェート、トリエチルホスフェート、トリブチルホスフェート等の脂肪族リン酸エステル；
トリフェニルホスフェート、トリクレジルホスフェート、クレジルジフェニルホスフェート、トリキシレニルホスフェート、クレジル−２，６−キシレニルホスフェート、トリス（ｔ-ブチル化フェニル）ホスフェート、トリス（イソプロピル化フェニル）ホスフェート、リン酸トリアリールイソプロピル化物等の芳香族リン酸エステル；
レゾルシノールビスジフェニルホスフェート、ビスフェノールＡビス（ジフェニルホスフェート）、レゾルシノールビスジキシレニルホスフェート等の芳香族縮合リン酸エステル；等が挙げられる。
これらは一種類を用いても、二種類以上を併用してもよい。また、難燃剤がりん酸エステル系化合物であり、かつ凝固点が１５℃以下、沸点が１２０℃以上の液状物であると、難燃性と柔軟性やタック性を両立するのが容易となり、好ましい。凝固点が１５℃以下、沸点が１２０℃以上の液状物のリン酸エステル系難燃剤としては、トリメチルホスフェート、トリエチルホスフェート、トリクレジルホスフェート、トリキシレニルホスフェート、クレジルジフェニルホスフェート、クレジル−２，６−キシレニルホスフェート、レゾルシノールビスジフェニルホスフェート、ビスフェノールＡビス（ジフェニルホスフェート）等が挙げられる。
【００３３】
難燃剤の含有量は特に制限されないが、組成物全体積に対して好ましくは５〜５０体積％、より好ましくは１０〜４０体積％である。難燃剤の含有量が前記範囲であれば、充分な難燃性が発現され、かつ柔軟性の点で有利となるので好ましい。前記難燃剤の含有量が５体積％未満である場合は、充分な難燃性が得難く、５０体積％を超える場合は、シート強度が低下する傾向がある。
【００３４】
また、本発明の樹脂シートは、さらに必要に応じてウレタンアクリレート等の靭性改良剤；酸化カルシウム、酸化マグネシウム等の吸湿剤；シランカップリング剤、チタンカップリング剤、酸無水物等の接着力向上剤；ノニオン系界面活性剤、フッ素系界面活性剤等の濡れ向上剤；シリコーン油等の消泡剤；無機イオン交換体等のイオントラップ剤；等を適宜添加することができる。
【００３５】
＜樹脂シートの製造方法＞
本発明の樹脂シートの製造方法について説明する。
本発明の樹脂シートの製造方法は、下記（１）〜（４）の工程を含む（図５参照）。
（１）鱗片状、楕球状又は棒状である熱伝導性の無機材料と有機高分子化合物とを含有する組成物を混練し、混練物を得る混練工程、
（２）前記混練物をシート状にして一次シートを得る一次シート作製工程、
（３）前記一次シートを積層するか、又は捲回して成形体を得る積層工程、
（４）前記成形体を、刃断面形状が非対称であるナイフを用いてスライスして、第１の面と第２の面との粘着力が異なる樹脂シートを得るスライス工程。
本発明の樹脂シートの製造方法は、工程中、樹脂シート表面に新たに異なる組成の膜や層を形成するプロセスは不要である。樹脂シート表裏の粘着力の違いはスライス工程で発現される。
【００３６】
以下に、各工程について説明する。
（１）混練工程
鱗片状、楕球状又は棒状である熱伝導性の無機材料と有機高分子化合物とを含有する組成物を混練し、混練物を得る混練工程で用いる無機材料の大きさは、スライス工程で加工するスライス厚みに準じて選定するのが好ましく、鱗片、楕球、棒状の最も長い箇所の大きさが平均で２５０μｍの材料や、５００〜１０００μｍや１５００〜２０００μｍ等の条件で投入してよい。より熱伝導率を上げるためにはスライス後のシート断面で貫通する無機材料が多くする必要があるため、スライス厚みよりも大きな無機材料を通常は選定する。
本発明において無機材料の平均粒径の測定は、レーザー回折・散乱法により測定したときのＤ５０の値とする。
混練手段としては２本ロール、ニーダー等の装置を利用する。
【００３７】
（２）一次シート作製工程
一次シート作製工程では、混練して得られた混練物を平板プレスやメタルロールを使用して押しつぶして作製する。温度条件は高温すぎると樹脂が脆性化し、低温すぎると軟化しないため２５〜１５０℃の範囲が好ましい。一次シート厚みは薄い方が好ましく０．２〜２．０ｍｍの厚みが最も好ましい。
【００３８】
（３）積層工程
続いての積層工程では１次シートを所定の大きさに切り抜き積層して成形体を得る。その際、１次シート間の密着を上げるためプレス等によって圧力をかけると良い。プレスでの圧縮量は３〜２０％の範囲が好ましい。プレス以外にもメタルロールでも問題なく作製できる。なお、圧縮量はプレス前後の変化量とする。
あるいは、積層する代わりに、１次シートを捲回して成形体を得ることも可能である。１次シートを捲回する方法も特に限定されず、１次シートを無機材料の配向方向を軸にして捲回すればよい。捲回の形状は、特に限定されず、例えば円筒形でも角筒形でもよい。
【００３９】
（４）スライス工程
スライス工程では、刃断面形状が非対称であるナイフを用いて成形体から所定の厚みだけを切り出し、第１の面と第２の面との粘着力が異なる樹脂シートを得る。樹脂シートは任意の厚みに加工することができるが、熱伝導性を考慮すると薄いほうがよい。
以下にスライス方法、装置について説明する。
スライスはスライスナイフを使用し行う。本発明の樹脂シートの製造方法は、成形体のスライス工程において破断面形状が非対称であるナイフを用いることが重要である。破断面形状が非対称であるナイフでスライスすることにより、ナイフ両面の各被削材（樹脂シート及び成形体）が受ける摩擦を異ならせることができ、それによりスライス部両面で粘着力の異なるシートが得られる。つまり、樹脂シートの第１の面となる面と、第２の面となる面とが、それぞれナイフの違う面でスライスされるようにすればよい。
【００４０】
図６にスライス加工の断面模式図を示す。スライスナイフ６００が成形体６０２の一面から所定の高さ６０１だけ突出するように設定し、成形体またはナイフ自体が水平方向６０３に駆動する。
図７にスライスナイフ７００の形状を示す。刃角７０１は４５°〜１０°が好ましく、３５°〜２０°がもっとも好ましい。刃角が大きすぎるとスライスシート（樹脂シート）の表面が粗くなり、密着性が劣ってしまう。また刃角が小さすぎると、ナイフの強度が低下しスライス加工時にナイフ刃先が変動するため、スライスシート（樹脂シート）の厚みにばらつきが生じる。逃げ角７０２は０°〜５°が好ましく、１°〜３°がもっとも好ましい。
図６に示すように加工断面において成形体に対してスライスナイフが非対称な形状で切り込ませるのがよい。この非対称性によってナイフの逃げ角を構成する面６０５と、もう一方の面６０６では被削材（樹脂シート及び成形体）が受ける摩擦を異ならせることができる。
逆に対称構造とは図８に示すようにスライスナイフの形状が対称で、スライスナイフのそれぞれの面８０２、８０３において被削材が受ける摩擦は同じである。
【００４１】
スライス方法は、（１）ナイフを固定して成形体を動かす方法、（２）積層体を固定してナイフを動かす方法の２種類がある。動かす方向は、図６に示すように水平方向６０３である。また、ナイフまたは成形体を動かす際に垂直方向６０４の圧縮力を成形体に対して加える。
圧縮力は０．０５〜２．５ＭＰａが好ましく、０．２〜０．６ＭＰａが最も好ましい。圧縮力がゼロの場合、安定した膜厚を得ることができない。圧縮力を大きくするに従い、加工膜厚は大きくなり、流動性のある樹脂成分が表面ににじみでて、スライスシート表面の粘着力が増してくる。しかし圧縮力が大きすぎるとナイフへの負担が増すのと水平方向へナイフまたは成形体を動かしづらくなってしまう。
【００４２】
スライスシート厚みの調整はナイフが突出する量で調整する。圧縮力に応じて膜厚はかわるので、圧縮力に応じてナイフの突出量を調整する。
【００４３】
＜樹脂シートを用いたサーマルモジュール＞
本発明の樹脂シートを半導体チップとヒートシンクの間、又はヒートシンクとヒートシンクの間に設置したサーマルモジュールも本発明の範囲内である。
ヒートシンクとしては、ヒートスプレッダ、放熱フィン、ヒートパイプ等が挙げられる。
本発明のサーマルモジュールは、半導体チップとヒートシンク、又はヒートシンクとヒートシンクに、本発明の樹脂シートの各々の面を接触させることで成立する。樹脂シートが被着体に充分に密着させた状態で固定できる方法であれば、接触させる方法に制限はないが、手動で押し当てて密着させる、ロボット等を用いて自動で密着させる等の手段による接触方法が好ましい。
【実施例】
【００４４】
＜実施例１＞
前述した工程に従って本発明の樹脂シートを作製した例を説明する。熱伝導性の無機材料には鱗片状で粒子長さが５００〜１０００μｍの黒鉛を使用した。黒鉛の含有量は組成物全体積の４５体積％とした。有機高分子化合物は、アクリル酸ブチルがその共重合組成中の７６質量％であるポリ（メタ）アクリル酸エステル系高分子化合物を使用した。その含有量は組成物全体積に対して３０体積％とした。
【００４５】
難燃剤はりん酸エステル系であるビスフェノールＡビス（ジフェニルホスフェート）を使用し含有量は組成物全体積に対して２５体積％とした。
【００４６】
以上の材料を配合し、まず始めに加圧ニーダーを用いて混錬した。条件を組成物質量３．５ｋｇあたり温度１００℃で４０分間として混錬し、混練物を得た。混練物を油圧プレスを用いて数十ｍｍ厚まで圧縮し、さらに８０℃のメタルロールを数回通して１．０ｍｍ厚の１次シートを作製した。
次に１次シートを５０ｍｍ×２００ｍｍの形状に切り出し、高さが５０ｍｍになるまで積層し、成形体を得た。成形体をさらに油圧プレスを用いて０．１ＭＰａ以下の圧力で加圧した。そして成形体の積層面の法線に対して平行な面をスライスした。
スライスシートの厚みが０．２５ｍｍになるようにナイフの突出量を調整し、積層体温度を１０℃、加工速度を５４ｍｍ／分、刃先角度を３２°、逃げ角３°とした条件で加工した。ナイフを固定し成形体に垂直方向から０．３ＭＰａの圧縮力をかけて水平方向に移動させた。
【００４７】
以上の条件で作製した樹脂シートａの粘着力を測定した。測定装置はプローブタック試験機を使用した。φ５ｍｍのフラットな形状のプローブ先端を０．５Ｎ（５０ｇｆ）の荷重で樹脂シートに１０ｓ間押付け、プローブを樹脂シートから引き離す時の密着力を測定した。温度は２５℃で行った。その結果を図９に示す。この測定では、粘着力の小さい面を表面と定義した。樹脂シートａの表面の粘着力は、６ｋＰａであり、裏面の粘着力は１４ｋＰａであった。
得られた樹脂シートａはシート表裏で粘着力が異なる結果を得た。この樹脂シートａの表面と裏面とでの粘着力の比は０．４３であった。このように上述した本発明の実施の方法によってシート表層に異なる材料組成の膜を形成することなく、シート表裏で粘着力のことなる樹脂シートを作製することが可能である。
【００４８】
＜実施例２＞
図１０は樹脂シートａ（１００２）を放熱ファン１０００とヒートスプレッダ１００１の間に取り付けた例である。粘着力のある表面を放熱フィンに接触させ、粘着力が小さい面をヒートスプレッダに接触するように実装する。この構造によって、樹脂シートａは放熱ファンには容易に密着することができ、ヒートスプレッダとは一度接触しても容易に剥離することができる。
このようにヒートシンク同士の接合にも本発明の樹脂シートは利用することができる。
本発明の樹脂シートには適度な粘着力があるので、高圧力や温度を負荷して固定する必要はないが、より十分に固定したい場合は次の条件で樹脂シートを挟むことが好ましい。
ヒートスプレッダと放熱フィンの間に温度５０〜２００℃、圧力０．１〜２．０ＭＰａを負荷する。
【００４９】
＜実施例３＞
図１１は樹脂シートａ（１１０３）を半導体チップ１１０２とヒートシンク１１００の間に取り付けた例である。ヒートシンクの種類にはヒートスプレッダや放熱フィン、ヒートパイプが含まれる。それらは熱を拡散する機能がある。粘着力のある表面をヒートシンクに接触させ、粘着力が小さい面を半導体チップに接触するように実装する。この構造によって、樹脂シートは放熱ファンには容易に密着することができ、半導体チップとは一度接触しても容易に剥離することができる。
【００５０】
本発明の樹脂シートには適度な粘着力があるので、半導体チップに負荷を与えることなく密着することが可能である。
【００５１】
＜比較例１＞
実施例１と同様の方法で得られた樹脂シートａの粘着力の高い方の面に粘着性のある樹脂を拭きつけ、粘着性のある樹脂を拭きつけ形成された粘着層の厚みが異なる樹脂シートｂ、ｃ、ｄを得た。粘着性のある樹脂とは、市販されているアクリルゴム１０％を含むスプレーのりを用いた。
粘着性のある樹脂のスプレー塗布前後の膜厚を接触式膜厚計によって測定し、シート表層に形成された樹脂の膜厚を算出した。その結果、以下の通りであった。
樹脂シートｂ：粘着層厚み０μｍ
樹脂シートｃ：粘着層厚み１．３５μｍ
樹脂シートｄ：粘着層厚み２．２７μｍ
熱伝導性の評価では熱抵抗測定を行った。熱抵抗の測定にはトランジスタ法を用いて、１５Ｗの電力を印可して樹脂シート表裏界面付近の温度差を測定した。結果を図１２に示す。表層の粘着性のある樹脂の厚みが微小の数μｍであっても熱伝導性の悪化がみられる。このように樹脂シートの表層に粘着層または粘着膜を設けることは、プロセスが増えるだけでなく、熱伝導性も悪化することになる。
【産業上の利用可能性】
【００５２】
本発明によって熱伝導性を悪化させることなく、樹脂シートの表裏の粘着力を異ならせることが可能であり、実装工程において作業性を向上させることができる。
【符号の説明】
【００５３】
１００  放熱フィン
１０１  ヒートスプレッダ
１０２  半導体チップ
１０３、１０４  熱伝導シート
２００  シリコーンゲル層
２０１  支持体
３００  第１の面
３０１  第２の面
３０２  第１の面と第２の面の間（厚み）
６００、７００  スライスナイフ
６０１  スライスナイフの突出量
６０２、８０１  積層体（被削材）
６０３  水平方向
６０４  垂直方向
６０５  逃げ角を構成する面
７０１  刃角
７０２  逃げ角
８００  対称構造のスライスナイフ
８０２、８０３  対称構造のスライスナイフの面
１０００  放熱フィン
１００１  ヒートスプレッダ
１００２  本発明の樹脂シート
１１００  ヒートシンク
１１０１  基板
１１０２  半導体チップ
１１０３  本発明の樹脂シート
【図１】
2011074303.tif 000003
【図２】
2011074303.tif 000004
【図３】
2011074303.tif 000005
【図４】
2011074303.tif 000006
【図５】
2011074303.tif 000007
【図６】
2011074303.tif 000008
【図７】
2011074303.tif 000009
【図８】
2011074303.tif 000010
【図９】
2011074303.tif 000011
【図１０】
2011074303.tif 000012
【図１１】
2011074303.tif 000013
【図１２】
2011074303.tif 000014